"熱可塑性高分子組成物100質量部に対して、粒子大きさ16~65μm、真密度0.13~0.60gcm3であり、ソーダ石灰ケイ酸ガラスSiO2、Na2O、CaO、B2O3から成るガラス微小中空粉体20~45質量部を含有する樹脂組成物を射出成形することにより得られる長靴本体部及び/又は長靴底部で構成される射出成形長靴。熱可塑性高分子がポリ塩化ビニルであり、重合度480~3000であり、ポリ塩化ビニル100質量部に対して、可塑剤80~160質量部を添加した請求項1に記載した長靴本体部及び/又は長靴底部で構成される射出成形長靴。可塑剤が、フタル酸エステル系の可塑剤とポリエステル系の可塑剤であり、フタル酸エステル系の可塑剤100質量部に対して、ポリエステル系の可塑剤が25~65質量部であり、可塑剤のほかに、安定剤、抗菌剤、顔料を含んでなる請求項1又は請求項2に記載した長靴本体部及び/又は長靴底部で構成される射出成形長靴。請求項1ないし請求項3のいずれかに記載のガラス微小中空粉体を含有する樹脂組成物を射出成形することにより得られる長靴本体部及び/又は長靴底部の比重が1.00以下で、かつ硬度JISK6253タイプAデュロメータ硬度40~75となる軽量射出成形長靴。請求項1ないし請求項3のいずれかに記載のガラス微小中空粉体を含有する樹脂組成物を射出成形することにより得られる長靴本体部及び/又は長靴底部で構成される射出成形長靴であって、太陽光に含まれる赤外線波長領域を反射し、内部温度上昇を抑制する機能をもつ耐赤外線用射出成形長靴。請求項1ないし請求項3のいずれかに記載のガラス微小中空粉体を含有する樹脂組成物を射出成形することにより得られる長靴本体部及び/又は長靴底部で構成される射出成形長靴であって、長靴本体部同士の粘着を防止する粘着防止用射出成形長靴。本発明は軽量な靴本体を有し、遮熱性非粘着性をあわせもつ射出成形長靴を提供する。本発明はポリ塩化ビニル等熱可塑性高分子材料にガラス微小中空粉体を配合することで軽量化が実現できる耐油長靴であり、併せて、太陽光線中の赤外線波長域を反射し、熱可塑性高分子が吸収するのを抑制し、さらに、長靴同士の粘着防止機能をもつ長靴を提供する。本発明は、本発明は熱可塑性高分子組成物が、特定の物性を有するガラス微小中空粉体の特定量を含有し、射出成形に適した成型特性を持つ熱可塑性高分子組成物とし、これを射出成形してなることを特徴とする長靴である。すなわち、本発明は、熱可塑性高分子組成物100質量部に対して、粒子大きさ16~65μm、真密度0.13~0.60gcm3であり、ソーダ石灰ケイ酸ガラスSiO2、Na2O、CaO、B2O3から成るガラス微小中空粉体20~45質量部を含有する樹脂組成物を射出成形することにより得られる長靴本体部及び/又は長靴底部で構成される射出成形長靴である。また、本発明の長靴本体部及び/又は長靴底部で構成される射出成形長靴は、熱可塑性高分子がポリ塩化ビニルであり、重合度480~3000であり、ポリ塩化ビニル100質量部に対して、可塑剤80~160質量部を添加することが好ましい。さらに、本発明の長靴本体部及び/又は長靴底部で構成される射出成形長靴は、可塑剤が、フタル酸エステル系の可塑剤とポリエステル系の可塑剤であり、フタル酸エステル系の可塑剤100質量部に対して、ポリエステル系の可塑剤が25~65質量部であり、可塑剤のほかに、安定剤、抗菌剤、顔料を含むことができる。また、本発明は、ガラス微小中空粉体を含有する樹脂組成物を射出成形することにより得られる長靴本体部及び/又は長靴底部の比重が1.00以下で、かつ硬度JISK6253タイプAデュロメータ硬度40~75となる軽量射出成形長靴である。さらに本発明は、ガラス微小中空粉体を含有する樹脂組成物を射出成形することにより得られる長靴本体部及び/又は長靴底部で構成される射出成形長靴であって、太陽光に含まれる赤外線波長領域を反射し、内部温度上昇を抑制する機能をもつ耐赤外線用射出成形長靴である。また、本発明は、ガラス微小中空粉体を含有する樹脂組成物を射出成形することにより得られる長靴本体部及び/又は長靴底部で構成される射出成形長靴であって、長靴本体部同士の粘着を防止する粘着防止用射出成形長靴である。本発明の射出成形長靴は、耐油性があるばかりか、軽量であり、耐赤外線用の長靴、粘着防止用の長靴としても機能するものである。本件発明で用いるガラス微小中空粉体とは、組成はソーダ石灰ケイ酸ガラス、ジ2エチルヘキシルフタレート、ジnオクチルフタレートジイソデシルフタレート、ジイソノニルフタレート等フタル酸誘導体、ジ2エチルヘキシルテトラヒドロフタレート等のテトラヒドロフタル酸誘導体、ジブチルアジペート、ジメチルアジペート、ジ2エチルヘキシルアジペート等のアジピン酸誘導体、その他ポリエステル系可塑剤、エポキシ誘導体、パラフィン誘導体などが挙げられる。また、長靴としての柔軟性、履き心地を良くするために可塑剤で調整し硬度はJIS-A-40~75が適切である。安定剤としてはステアリン酸マグネシウム、12ヒドロキシステアリン酸マグネシウム、ステアリン酸カルシウム等の金属石けん、ブチル錫ラウレート系、ブチル錫マレート系、ジブチル錫ラウレートマレート系、ブチル錫メルカプト系、オクチル錫系、メチル錫メルカプト系等の有機錫化合物、カルシウム亜鉛系複合安定剤、バリウム亜鉛系複合安定剤などが挙げられる。抗菌剤としては窒素系、窒素硫黄系、窒素硫黄ハロゲン系、環状炭化水素系等の有機系抗菌剤、銀銅ゼオライト、銀亜鉛ゼオライト等の無機系抗菌剤、有機無機複合系抗菌剤などが挙げられる。顔料は好みに応じて、市販のものを1種、または2種以上混合して使うことができる。本発明者はポリ塩化ビニル組成物に上記のガラス微小中空粉体を添加し、種々実験を行った。フタル酸エステル系可塑剤を加えた平均重合度1100の標準的なポリ塩化ビニル100質量部に対して、ガラス微小中空粉体製品名:S42XHSを40質量部まで添加し、比重を測定した結果を図1に示す。射出成形軽量長靴の製造本発明の長靴においては、アッパーとは、長靴の胴部や甲部を含む部分をいう。また、ミッドソールとは接地部分であるアウトソールの上部に接するソール部分をいう。本発明では、長靴の各部分を作成し、それぞれ各部分を組み合わせて長靴を作成することを前提とし、各部分についてそれぞれの部分に適合するポリ塩化ビニル組成物を作成し射出成形を行って長靴の各部分を作成する。アッパーとミッドソールの代表的な配合例を表2に示す。表中の数字は質量部である。ここでポリ塩化ビニルは、重合度1100のものを用いた。可塑剤は、フタル酸エステル系の可塑剤90質量部に対して、ポリエステル系の可塑剤55質量部を用いた。ガラス微小中空粉体として、S42XHSを用いた。安定剤はスズ系安定剤、フェノール系安定剤、リン系安定剤を組み合わせて用いた。顔料は白色顔料酸化チタン、抗菌剤は無機有機混合タイプを用いた。表2のポリ塩化ビニル組成物を用いて射出成形により、アッパーとミッドソールを作成した。実施例1で作成したアッパーとミッドソールを用いて長靴を作成し、その質量を測定した結果を表3に示す。本発明品1とは、アッパーがガラス微小中空粉体を30部、ミッドソールがガラス微小中空粉体を30部含んだ配合品。本発明品2とは、アッパーがガラス微小中空粉体を30部、ミッドソールがガラス微小中空粉体を40部含んだ配合品。現行品とは、ガラス微小中空粉体を含まないPVC耐油衛星長自社配合品。表3からみて、軽量率は、11~14であり、軽量化できたことが分かる。耐赤外線用射出成形長靴の製造ポリ塩化ビニル100質量部、可塑剤140質量部、安定剤3質量部、顔料1質量部、抗菌剤0.17質量部、ガラス微小中空粉体30質量部からなる組成物を用意した。ここでポリ塩化ビニルは、重合度1100のものを用いた。可塑剤は、フタル酸エステル系の可塑剤90質量部に対して、ポリエステル系の可塑剤50質量部を用いた。ガラス微小中空粉体として、S42XHSを用いた。安定剤はスズ系安定剤、フェノール系安定剤、リン系安定剤を組み合わせて用いた。顔料は白色顔料を用いた。抗菌剤は無機有機混合タイプを用いた。このポリ塩化ビニル組成物を用いて射出成形により、アッパーを作成した。作成したアッパーを用いて長靴を作成し、図2に示すように赤外線を照射して、アッパーの温度の上昇度を測定した。ここで左1は、従来品は、ポリ塩化ビニル組成物ガラス微小中空粉体を添加してないもので、射出成形により作成したアッパーを用いた長靴であり、右2は、実施例2による射出成形により作成したアッパーを用いた長靴である。サーモグラフィーは右2よりも左1が常に温度が高いことを証明している。図3に示した通り、結果として約5°Cの差があることが判明した。粘着防止用射出成形長靴の製造ポリ塩化ビニル100質量部、可塑剤150質量部、安定剤3質量部、顔料1質量部、抗菌剤0.17質量部、ガラス微小中空粉体30質量部からなる組成物を用意した。ここでポリ塩化ビニルは、重合度1100のものを用いた。可塑剤は、フタル酸エステル系の可塑剤95質量部に対して、ポリエステル系の可塑剤55質量部を用いた。ガラス微小中空粉体として、S42XHSを用いた。安定剤はスズ系安定剤、フェノール系安定剤、リン系安定剤を組み合わせて用いた。顔料は白色顔料を用いた。抗菌剤は無機有機混合タイプを用いた。本発明品は、このポリ塩化ビニル組成物を用いて射出成形により、アッパーを作成した。従来品は、ポリ塩化ビニル組成物ガラス微小中空粉体を添加してないもので、射出成形により作成したアッパーを用いた長靴である。射出成形により作成したアッパーの胴部表面と従来例の現行品をJISB0601による測定で4点測定したところ、本発明品が0.87μm,1.11μm,1.19μm,0.95μm,現行品が、0.14μm,0.16μm,0.25μm,0.15μm,であった。一方、金型をブラスト加工し表面を粗くしあげた製品の4点測定の数値は、1.10μm,1.21μm,1.23μm,0.82μm,であり、本件発明品が粘着防止用長靴として有効に機能することが判明した。"